(57)【要約】【課題】ＣＮＴ生成工程と連続繊維化工程とを直結した、ＣＮＴ連続繊維を連続的に製造することができる実用的な方法および装置を提供することを目的とする【解決手段】反応炉内に炭素源と触媒とキャリアガスとを投入し、流動気相ＣＶＤ法によって連続的にカーボンナノチューブを生成してカーボンナノチューブ連続繊維を得るにあたり、前記反応炉から、ガスおよび粉塵を、前記カーボンナノチューブとは分離して排出するとともに、生成された前記カーボンナノチューブを大気雰囲気へと引き出してカーボンナノチューブ連続繊維を得る。【選択図】  図１
2010065339.tif 000002
【特許請求の範囲】
【請求項１】
反応炉内に炭素源と触媒とキャリアガスとを投入し、流動気相ＣＶＤ法によって連続的にカーボンナノチューブを生成してカーボンナノチューブ連続繊維を得るにあたり、前記反応炉から、ガスおよび粉塵を、前記カーボンナノチューブとは分離して排出するとともに、生成された前記カーボンナノチューブを大気雰囲気へと引き出してカーボンナノチューブ連続繊維を得ることを特徴とするカーボンナノチューブ連続繊維の製造方法。
【請求項２】
前記反応炉から前記カーボンナノチューブを大気雰囲気へと引き出す際に、該反応炉と該カーボンナノチューブとの間を気密に保つ、請求項１に記載のカーボンナノチューブ連続繊維の製造方法。
【請求項３】
前記反応炉から前記カーボンナノチューブを大気雰囲気へと引き出す際に加撚する、請求項１または２に記載のカーボンナノチューブ連続繊維の製造方法。
【請求項４】
前記反応炉から前記カーボンナノチューブを大気雰囲気へと引き出す際に液体を塗布する、請求項１〜３のいずれかに記載のカーボンナノチューブ連続繊維の製造方法。
【請求項５】
前記カーボンナノチューブ連続繊維を連続して巻き取るとともに、前記反応炉から引き出して巻き取るまでの間の前記カーボンナノチューブ連続繊維に対して油剤塗布、延伸、および加撚の少なくとも一つの処理を施す、請求項１〜４のいずれかに記載のカーボンナノチューブ連続繊維の製造方法。
【請求項６】
流動気相ＣＶＤ法によって炭素源と触媒とキャリアガスとからカーボンナノチューブを連続的に生成する反応炉を有し、該反応炉は、下部に、ガスおよび粉塵の排出口と、生成される前記カーボンナノチューブを連続繊維として引き出す引出口とを有していることを特徴するカーボンナノチューブ連続繊維の製造装置。
【請求項７】
前記引出口は、前記カーボンナノチューブを引き出す際の該引出口と該カーボンナノチューブとの間を気密に保つためのシール手段を有している、請求項６に記載のカーボンナノチューブ連続繊維の製造装置。
【請求項８】
前記シール手段が、前記カーボンナノチューブを引き出す際に該カーボンナノチューブに接する弾性部材である、請求項７に記載のカーボンナノチューブ連続繊維の製造装置。
【請求項９】
前記弾性部材がチョークシールである、請求項８に記載のカーボンナノチューブ連続繊維の製造装置。
【請求項１０】
前記弾性部材を、引き出される前記連続繊維の軸回りに回転させる機構を有している、請求項８または９に記載のカーボンナノチューブ連続繊維の製造装置。
【請求項１１】
前記シール手段が、ラビリンスシール手段である、請求項７に記載のカーボンナノチューブ連続繊維の製造装置。
【請求項１２】
前記シール手段が、前記反応炉の内側よりも高い圧力の気体を前記引出口に供給する機構を有している、請求項７に記載のカーボンナノチューブ連続繊維の製造装置。
【請求項１３】
前記排出口に吸引ポンプが接続されてなり、前記シール手段が、前記反応炉の内側と外側の圧力差を検知するセンサーと、該センサーに応じて前記吸引ポンプの運転能力を調整する制御手段とを有している、請求項６〜１２のいずれかに記載のカーボンナノチューブ連続繊維の製造装置。
【請求項１４】
前記シール手段が、前記引出口の内側に液体を供給し、該液体と引き出される前記連続繊維との間の気密性を保つ液体シール手段である、請求項７に記載のカーボンナノチューブ連続繊維の製造装置。
【請求項１５】
請求項１〜５のいずれかの方法または請求項６〜１４のいずれかの装置で製造したカーボンナノチューブ連続繊維。
【発明の詳細な説明】
【技術分野】
【０００１】
本発明は、現在工業生産されている炭素繊維の機械強度・電気特性を超える工業材料に成り得る、主にカーボンナノチューブ（以下ＣＮＴ）からなる連続繊維を製造する方法および装置に関するものである。
【背景技術】
【０００２】
ＣＮＴは２１世紀の新素材として脚光をあびているが、大量に連続生産する技術や、ＣＮＴからなる連続繊維を連続して安全に加工する実用的な製造技術は、まだ確立されていない。なお、ＣＮＴからなる連続繊維とは、六員環ネットワーク（グラフェンシート）が単層あるいは多層の同軸管状になったＣＮＴ単糸（１本の直径が約０．６ｎｍ程度〜数１０ｎｍでアスペクト比が１０００以上）を糸状に集束させた実用に供する連続した繊維をいう。
【０００３】
ＣＮＴからなる連続繊維を大量・安価に製造するには、ＣＮＴを生成する工程から吟味する必要がある。ＣＮＴの合成方法には、大別してアーク放電法、レーザー蒸発法、化学的気相成長法（以下、ＣＶＤ法という）の３種類があり、ＣＶＤ法も、触媒が気流に乗って反応系内に投入される流動気相ＣＶＤ法と、触媒が反応系内の基板等に固定されている基板ＣＶＤ法との２つに大きく分けられる。
【０００４】
これらのＣＮＴ法の中で、流動気相ＣＶＤ法は、ＣＮＴを連続生産するのに最も適した方法である。一方、基板ＣＶＤ法、アーク放電法、レーザー蒸発法は、バッチごとの生成となるため、連続生産には不向きである
特許文献１では、基板ＣＶＤ法を用いたＣＮＴ繊維の製造方法、すなわち平滑基板に微小粒子の触媒を担持させこれを起点にＣＮＴを成長させた後、バッチ方式にて別の工程でその基板からＣＮＴ繊維を剥がしながら糸にする方法が示されている。しかしながら、糸加工工程を直結させて連続した糸を大量に生産することはできず、連続繊維の製造方法としては実用的でない。
【０００５】
次に、特許文献２には、大量生産に適した流動気相ＣＶＤ法が開示されている。具体的には、前駆体若しくは粒径のきわめて小さい触媒を含む炭素原料をスプレー等で霧状にして反応炉の高温部に導入することによってその触媒を起点にＣＮＴを成長させ、反応炉内で螺子棒に一定量を巻きつけてＣＮＴ繊維を系外に取り出すバッチ式製造方法や、同様にＣＮＴを成長させた後、反応炉の下端の細い管から真空吸引力でＣＮＴ糸を取り出す方法が開示されている。しかしながら、これらの方法では、可燃ガスや人体に影響する数μmオーダーの微小粉塵を、ＣＮＴ糸と共に取り出すことになるため、可燃ガスが作業室内に充満して爆発したり微小粉塵が人体に吸引されたりする虞がある。加えて、炉内で巻き取る前者の方法ではＣＮＴ糸を連続的に生産することができない。
【０００６】
また特許文献３には、流動気相ＣＶＤ法で比較的直径が揃った不純物の少ないＣＮＴを製造する方法が開示されている。しかしながら、この方法も、高温炉の下部に設けられた密閉容器内に設置されたフィルター上に生成されたＣＮＴを不織布状態で捕捉し、運転を止めて容器外に取り出す方式であり、ＣＮＴ連続繊維を連続して生産することはできない。
【０００７】
さらに、ＣＮＴを含む連続繊維を得る方法として、特許文献４に、ＣＮＴのスライバーをバッチ方式でつくり、次に多くの工程を重ねて木綿糸を紡績する方式でＣＮＴの連続紡績糸を得る方法が記述されている。しかしながら、この方式も、ＣＮＴ連続繊維を連続して生産することはできない。  
【０００８】
また、ＣＮＴを含む連続繊維を得る方法として、特許文献５に、ＣＮＴを高分子材料である母材に分散させて糸条に紡糸する方法が開示されている。しかしながら、この方法は、母材の材料特性を改良することができるものの、カーボンナノチューブそのものによる連続繊維を製造することはできず、現状のＰＡＮ系やピッチ系の炭素繊維の機械強度や電気特性を越える連続繊維は得られない。
【０００９】
このように、ＣＮＴ連続繊維を連続的に製造するための実用的な方法は、未だ見出されていない。
【特許文献１】特表２００８−５１７１８２号公報
【特許文献２】特表２００７−５３６４３４号公報
【特許文献３】特開２００６−２１３５９０号公報
【特許文献４】特開２００１−１１５３４８号公報
【特許文献５】特表２００２−５４４３５６号公報
【発明の開示】
【発明が解決しようとする課題】
【００１０】
本発明は、ＣＮＴ生成工程と連続繊維化工程とを直結した、ＣＮＴ連続繊維を連続的に製造することができる実用的な方法および装置を提供することを目的とし、さらには工程に必要な可燃性ガスによる火災を防止し、工程で発生する人体に有害な微小粉塵の拡散を防止するＣＮＴ連続繊維の製造方法および製造装置を提供することを目的とする。
【課題を解決するための手段】
【００１１】
本発明者らは、前記の課題を解決すべく鋭意検討した結果、実用に供するＣＮＴの連続繊維を大量かつ安価に製造するため以下の発明に到達した。
（１）反応炉内に炭素源と触媒とキャリアガスとを投入し、流動気相ＣＶＤ法によって連続的にカーボンナノチューブを生成してカーボンナノチューブ連続繊維を得るにあたり、前記反応炉から、ガスおよび粉塵を、前記カーボンナノチューブとは分離して排出するとともに、生成された前記カーボンナノチューブを大気雰囲気へと引き出してカーボンナノチューブ連続繊維を得ることを特徴とするカーボンナノチューブ連続繊維の製造方法。
（２）前記反応炉から前記カーボンナノチューブを大気雰囲気へと引き出す際に、該反応炉と該カーボンナノチューブとの間を気密に保つ、前記（１）に記載のカーボンナノチューブ連続繊維の製造方法。
（３）前記反応炉から前記カーボンナノチューブを大気雰囲気へと引き出す際に加撚する、前記（１）または（２）に記載のカーボンナノチューブ連続繊維の製造方法。
（４）前記反応炉から前記カーボンナノチューブを大気雰囲気へと引き出す際に液体を塗布する、前記（１）〜（３）のいずれかに記載のカーボンナノチューブ連続繊維の製造方法。
（５）前記カーボンナノチューブ連続繊維を連続して巻き取るとともに、前記反応炉から引き出して巻き取るまでの間の前記カーボンナノチューブ連続繊維に対して油剤塗布、延伸、および加撚の少なくとも一つの処理を施す、前記（１）〜（４）のいずれかに記載のカーボンナノチューブ連続繊維の製造方法。
（６）流動気相ＣＶＤ法によって炭素源と触媒とキャリアガスとからカーボンナノチューブを連続的に生成する反応炉を有し、該反応炉は、下部に、ガスおよび粉塵の排出口と、生成される前記カーボンナノチューブを連続繊維として引き出す引出口とを有していることを特徴するカーボンナノチューブ連続繊維の製造装置。
（７）前記引出口は、前記カーボンナノチューブを引き出す際の該引出口と該カーボンナノチューブとの間を気密に保つためのシール手段を有している、前記（６）に記載のカーボンナノチューブ連続繊維の製造装置。
（８）前記シール手段が、前記カーボンナノチューブを引き出す際に該カーボンナノチューブに接する弾性部材である、前記（７）に記載のカーボンナノチューブ連続繊維の製造装置。
（９）前記弾性部材がチョークシールである、前記（８）に記載のカーボンナノチューブ連続繊維の製造装置。
（１０）前記弾性部材を、引き出される前記連続繊維の軸回りに回転させる機構を有している、前記（８）または（９）に記載のカーボンナノチューブ連続繊維の製造装置。
（１１）前記シール手段が、ラビリンスシール手段である、前記（７）に記載のカーボンナノチューブ連続繊維の製造装置。
（１２）前記シール手段が、前記反応炉の内側よりも高い圧力の気体を前記引出口に供給する機構を有している、前記（７）に記載のカーボンナノチューブ連続繊維の製造装置。
（１３）前記排出口に吸引ポンプが接続されてなり、前記シール手段が、前記反応炉の内側と外側の圧力差を検知するセンサーと、該センサーに応じて前記吸引ポンプの運転能力を調整する制御手段とを有している、前記（６）〜（１２）のいずれかに記載のカーボンナノチューブ連続繊維の製造装置。
（１４）前記シール手段が、前記引出口の内側に液体を供給し、該液体と引き出される前記連続繊維との間の気密性を保つ液体シール手段である、前記（７）に記載のカーボンナノチューブ連続繊維の製造装置。
（１５）前記（１）〜（５）のいずれかの方法または前記（６）〜（１４）のいずれかの装置で製造したカーボンナノチューブ連続繊維。
【発明の効果】
【００１２】
本発明によれば、反応炉内に炭素源と触媒とキャリアガスとを投入し、流動気相ＣＶＤ法によって連続的にカーボンナノチューブを生成してカーボンナノチューブ連続繊維を得るにあたり、反応炉から、ガス（可燃性のキャリアガスや未反応ガス等）および粉塵を、カーボンナノチューブとは分離して排出するとともに、生成されたカーボンナノチューブを大気雰囲気へと引き出すことで、可燃性のガスや微小な粉塵の大気雰囲気への拡散を防ぎつつ、カーボンナノチューブ連続繊維を連続的に生産することができる。そして、可燃性のガスや微小粉塵が後工程雰囲気へ漏れることを防ぐことができるので、爆発や火災の災害や人体吸引の危惧を回避できる。またカーボンナノチューブの生成から繊維化、すなわちカーボンナノチューブ連続繊維の巻取りまでを連続的に行えることから、工程分割の弊害である時間ロス、スペースロス、設備ロス、要因ロスを低減でき、ＣＮＴ連続繊維を効率的に得ることができる。
【発明を実施するための最良の形態】
【００１３】
１）装置構成の説明
本発明にかかる連続繊維の製造装置は、例えば図１に示すように、炭素源と触媒とキャリアガスとからカーボンナノチューブを生成する反応管２などを備えた反応炉２００（ＣＮＴ生成部）を有し、反応炉２００が、下部に、ガスと粉塵の排出口３０１と、生成されるカーボンナノチューブの引出口３００とを有している。また、反応炉２００の下流側には、反応炉２００によって生成されたＣＮＴを連続的に引き出して連続繊維を得るための、ＣＮＴ連続繊維の引取部４００を備えている。
【００１４】
以下、図に沿って本発明の最良の実施形態を具体的に説明する。なお、以下の説明は、本発明の理解を容易にするためのものであり、これらの具体例に制限されるものではない。
【００１５】
また、本発明において、反応炉２００から引き出されるＣＮＴは、反応炉２００内で生成された最小単位のＣＮＴ１本１本がファンデルワールス力によりストローを束ねたような状態で集合しているＣＮＴの束（直径が約０．１μｍ以下、長さが少なくとも数１０μｍ以上）が集合したものであって、この束の集合体を連続的に引き出すことで、カーボンナノチューブが実質的につながった状態の連続繊維を得る。
【００１６】
（１）ＣＮＴ生成部の全体構成
図１に示す装置において、ＣＮＴ生成部は、投入された炭素源と触媒とキャリアガスとからカーボンナノチューブを生成する反応管２や、かかる反応管２を６００〜１２００℃に加熱するための電気炉１などを有する反応炉２００からなる。反応炉２００には、炭素源と触媒等を予め混合した混合溶液４が、マイクロフィーダー５で定量供給され、スプレーノズル３から反応炉２に投入される。このときキャリアガス流量計６で計量されたキャリアガス７も、混合溶液４とともにスプレーノズル３から反応炉２に噴射される。
【００１７】
反応炉２００は、下部にシール箱９０を有しており、反応炉２００と該反応炉２００から引き出されるカーボンナノチューブ４０１との間の気密性を保っている。シール箱９０は、側面に、内部が目視確認できる透明な窓がついた、ドア９７を備えている。また、下面にはＣＮＴの引出口３００があり、引出口３００は、漏斗形に開いた受皿９３と、その下流のシール手段（後述）などから構成されている。受皿９３は、ＣＮＴの束の集積体は捕捉するが、キャリアガスや微小粒子は通過するよう、部分的に網状の形状で構成されている。
【００１８】
また、シール箱９０の下面には、ガス等の排出口３０１も設けられており、キャリアガスや炭素源として投入された物質から生じる未反応ガスと、連続繊維とならなかったＣＮＴ単糸などを含む微小粉塵等を、排出することができるように構成されている。排出口３０１は排気管９９、バブラー９８に接続されており、キャリアガス等の気体はここを通り、その後微細粉塵用フィルター１０２を経て系外へ排出される。ここで、バブラー９８で空気が反応炉に逆流しないようにしているが、念のため、反応炉内には微量の酸素でも検出できるセンサーを設置することが望ましい。
【００１９】
このように、本発明にかかる図１の装置は、反応炉２００の下部（すなわち、ＣＮＴの単繊維が生成される反応管よりも、ＣＮＴ移動方向に関して下流側）に、ガスおよび粉塵の排出口３０１と、ＣＮＴの引出口３００とを有している。
【００２０】
なお、図１に示す装置においては、ＣＮＴ生成部に、図示しないが、システム制御器やシステムモニター器なども設けている。
【００２１】
（２）ＣＮＴの引出口３００におけるシール手段
ＣＮＴの引出口３００におけるシール手段には、以下に詳述するような弾性部材によるシール、ラビリンスシール、ガスシール、同圧シール、液体シール等を採用することができる。これらの中でも、ＣＮＴ連続繊維の生産条件に応じて、最適なシール手段を選択することが好ましい。
【００２２】
・弾性部材によるシール
シール箱の出口部構造（ＣＮＴの引出口３００）の一例を図２にて更に詳しく説明する。図２において、シール部は、中央にＣＮＴが通過する穴の開いた弾性リング９２（弾性部材）により構成されている。弾性リング９２の穴は、炭素繊維に軽く当接する程度の小さな穴もしくは扁平な穴であり、かかる弾性リングにより、反応炉と引き出されるＣＮＴとの間を気密に保って気体等が反応炉外に漏れ出すのを防ぐ効果とともに、得られるＣＮＴ連続繊維の太さむらを少なくするしごき効果が得られる。  
【００２３】
弾性リング９２は、耐磨耗性のある表皮を持ち、内部材料が比重０．１以下の発砲プラスチックであるものが好ましく、かかる構成により腰の柔らかい弾性シール機能を付与することが好ましい。  
【００２４】
弾性リング９２は、ＣＮＴ連続繊維の走行方向に関して断面が一定してｏ型であるものでもよいが、ＣＮＴ連続繊維の走行方向に関して少なくとも一部が二重環状になっているものが好ましい。具体的には、たとえば図２に示すように下流側を二重環状とし、かかる二重環状部の内側の環状部１９３をＡ−Ａ断面に示すように薄肉扁平状にすることが好ましい。このとき、かかる内側環状部１９３と外側環状部１９２との間には、内側環状部１９３が引き出されるＣＮＴに軽く接触するように、弾性リング９２の底面より低比重の発泡ポリウレタンのパイプ５８を挿入し、ＣＮＴの束が素抜けせず安定してシール箱から取り出せるようにパイプ５８の圧入寸法を調整することが好ましい。そのため、パイプ５８は、弾性リングの外側環状部１９２の内径に対しテーパ嵌合とし、試行錯誤で適度の長さ、圧入することが好ましい。
【００２５】
また、図３に示すように、二重環状部の内側環状部１９３Ａと外側環状部１９２Ａとの間の空洞１９４Ａを気密に保ったチョークシール９２Ａを採用することも好ましい。チョークシール９２Ａは、例えば図３のＡ−Ａ断面に示すように、二重環状部の内側の環状部１９３Ａを薄肉扁平状にし、ＣＮＴ連続繊維４０１を内側環状部１９３Ａの内側に形成される長穴から連続的に引き出すときに、かかる内側環状部１９３Ａが引き出されるＣＮＴ連続繊維４０１に軽く接触させ、ガスの流れを遮断するように変形させるべく、内側環状部１９３Ａと外側環状部１９２Ａとの間の空洞１９４Ａの内圧を調整する。こうすることで、反応炉と引き出されるＣＮＴとの間の気密性を維持するとともに、素抜けを防ぎより微妙なしごき効果を得ることができる。空洞１９４Ａの内圧を調整するにあたっては、空洞１９４Ａに空気圧精密調整機構９２Ｂを接続するとともにシール出口近傍に接触式張力計（図示せず）を設け、ＣＮＴの引き出し張力が一定になるように制御する。
【００２６】
チョークシールの材質としては、耐摩耗性のあるポリウレタン樹脂でＪＩＳゴム硬度が４０〜９０度のものが好ましく、形状としてはＣＮＴ連続繊維の太さが変化しても挟持する接触圧力が変化しないような形状が好ましい。このようなチョークシールは引き出されるＣＮＴ連続繊維４０１との接触圧力をより低く保てるため、部品寿命を延ばすことができる。また太さの違うロットを生産するときでも、幅広く対応でき、チョークシール部品の交換頻度が少なくて済む。
【００２７】
また、例えば図４に示すように、引き出すＣＮＴ連続繊維の軸回りに弾性リングを回転させることも好ましい（以下、このシール機構を回転弾性シールという）。反応炉からＣＮＴ連続繊維を大気雰囲気へと引き出す際に弾性リングを回転させることで、弾性リングの上記効果に加え、ＣＮＴを撚りながら捕捉することができるので、強度のある連続繊維に集束することができ、安定生産も可能となる。以下、図４にて、反応炉からＣＮＴをシールかつ加撚しながら引取る回転弾性シール機構の詳細を説明する。
【００２８】
図４において、シール箱９０にはハウジング５１がボルトで固定されている。ハウジング５１の内部においては、中空軸５２が軸受５５にて回転可能に支持されており、可変速モータ５６によって回転する構成となっている。また、ギヤ潤滑グリースの飛散防止用に透明カバー５３も設けられている。中空軸５２の上端にはＣＮＴの受皿９３がねじ込まれるとともに、Ｏリング５４で反応炉からキャリアガス等の可燃性ガスと微少粉塵が後工程作業室内に漏れないようシールされている。また、中空軸５２の下端には、弾性リング５７が中空軸５２に対して同心を確保するように圧入され、ホースバンド（図示せず）で固定されている。
【００２９】
弾性リング５７の形状は、回転しながら内部の空気圧が調整可能なガス導入孔が設けられている点以外は、図３に示したチョークシール９２Ａと同じである。すなわち、中空軸に対しては、回転自在なロータリージョイント５９を介して加圧空気供給手段９２Ｃが接続されており、加圧空気が中空軸５２に導かれた後、弾性リング５７の中空部に供給される構成となっている。弾性リング５７におけるシール構成や方法および制御手段は、図３で説明したチョークシールと同じであり、弾性リングが回転することによりＣＮＴを加撚する機能が加えられている。  
【００３０】
ＣＮＴは、通常反応炉内では弱い分子間力で、工業的に役立つような規則性とはいえない状態で集束している。そのため、炉内のプロセス条件（温度・圧力・濃度など）の変動や炉内汚れ等の不安定要因のためにＣＮＴを安定して反応炉から引取ることが難しく、連続生産を継続出来ないおそれもある。しかしながら、上記したような回転弾性シール手段を活用すれば受皿に降下してくるＣＮＴを撚りながら捕捉し、工程を通過できる強度のある連続繊維に集束することができる。したがって、前述の問題を回避することが出来、より安定してＣＮＴ連続繊維を生産できる。
【００３１】
ここで、引取り速度に対する弾性リング５７の回転数で撚角度が決まるが、反応炉から引出されたときの角度を５〜３０度程度とし、直結した後工程でさらに延伸・加撚・巻取を行い、所望の太さで４５度前後の撚り角度にすることが望ましい。  
【００３２】
なお、キャリアガス等として好適に用いられる水素は、空気に対し４〜７５体積％で燃焼もしくは爆発の可能性があるため、より安全性を高めるために、局所吸引設備を弾性リング９２、９２Ａ、５７の出口側に設置することも望ましい。
【００３３】
・ラビリンスシールおよびガスシール
図５に、弾性部材によるシールの代わりにラビリンスシール６１を設けたシール箱９０を示す。ラビリンスシールとは、ＣＮＴ連続繊維の走行方向に関して複数の狭幅部と複数の拡幅部とを有するもので、引き出されるＣＮＴに随伴するガスが狭幅部を通過した後に拡幅部で膨脹することで圧力低下が生じ、それを繰り返すことにより漏れ出すガスを減少させるシール部材である。ラビリンスシールは、シール抵抗が少なく、特に素抜けしやすいＣＮＴを連続的に取り出す際に好適に用いることができる。
【００３４】
ラビリンスシールにおけるＣＮＴ連続繊維の走行路は、壁面が鏡面仕上げされていることが好ましく、また、狭幅部の角は電解研磨法にてシャープエッジが除去されていることが好ましい。
【００３５】
反応炉内の圧力と大気圧の差に応じて狭幅部および拡幅部の繰り返し段数を増やし、かかるラビリンスシール６１の入口圧力に対して出口と入口の差圧が５％以上とすることが好ましい。
【００３６】
ここで、弾性リングによるシールの場合と同様に、より安全性を高めるために、局所吸引設備をラビリンスシール６１の出口側に設置することも望ましい。
【００３７】
また、ガスや粉塵の漏れだしをより確実に防ぐためには、ラビリンスシール管６７の、ＣＮＴ連続繊維の走行方向に関して中央部の拡幅部に、ガスを積極的に導入することが好ましい（ガスシール）。このとき用いるガス（以下、このガスをシールガスという）としては、不活性ガス、水蒸気、炭酸ガスなど、酸化剤ではなく一般作業空間に存在しても安全で問題のないガスを挙げることができる。
【００３８】
シールガスは、ガス投入管１００を経由して投入することが望ましく、また、反応炉の内側よりも高い圧力であればよいが、拡幅部６６における随伴ガス圧の１．０５倍以上かつ大気圧以上の圧力であることが好ましい。これにより大気（酸素）の反応炉への逆流も防ぐことができ、より安全な操業が担保される。
【００３９】
なお、生産する連続繊維の太さが一定で設備費を抑える必要があるときは、ラビリンスシールを採用せず、シール管によるガスシールだけでも使用することができる。すなわち、内側面にガスの吹き出し孔を有する、内径が一定のシール管を採用し、かかる吹き出し孔から前述のシールガスを投入するだけでガスや粉塵の漏れだしを防いでもよい。その場合、シールガスの消費量はシール管と連続繊維の隙間面積に比例しシール管長さに反比例するので、生産する連続繊維の太さに応じてシール管の太さを変更することが好ましい。さらにシール管の内面は、ビッカース硬度Ｈｖ＞４００で、鏡面仕上げがなされていることが好ましい。
【００４０】
なお、ラビリンスシールもしくはガスシールにかかわらず、後述する同圧シール機構を併用することにより、投入ガスの消費量を少なくすることもできる。また、図５において、受皿９３は弾性材料であるＯリング５４でシール箱下部に保持されており、粉塵がラビリンス入り口に集中しやすい。そこで、バイパス通路６６を設け、反応炉からのガスおよび粉塵ならびに投入した不活性ガスを合流させて排気孔９９に導くことで、粉塵の作業室への拡散を防ぐことも好ましい。
【００４１】
・同圧シール  
図６に、シール箱に同圧シール機構を設けた態様を示す。
【００４２】
同圧シール機構は、受皿９３の下流側に接続された円筒６１Ａや、当該円筒６１Ａの内部（反応炉内部）と反応炉外部との圧力差を検知する差圧センサー６２、および、ガス等の排出口３０１、排気管９９に接続された吸引ポンプ６３に信号を送る演算手段６４などから構成される。このような同圧シール機構において、差圧センサー６２は反応炉の内側と外側の差圧を検出し、演算手段６４が差圧センサー６２の結果に応じてポンプ６３の吸引能力を調整して、該差圧が最小、好ましくはゼロになるように運転制御する。この結果、反応炉内のガスが大気雰囲気へと漏れ出すことを防ぐことができると同時に、反応炉外の大気が炉内への流入することを防ぐことができる。
【００４３】
ここで、円筒６１Ａはラビリンスシールの形状であることが望ましい。ラビリンスシールの形状とすることで、より確実に、ガスや粉塵の漏れだしを防ぐことができる。また、より安全性を高めるために、弾性リングによるシールやラビリンスシールの場合と同様に、局所吸引装置（図示しない）を円筒６１Ａの出口側に設置することも望ましい。
【００４４】
さらに、前述のガスシール手段と同様に、円筒６１Ａの途中に、ガス投入管１００を設け、ここから適正な量のシールガスを導入することも望ましい。同圧シール機構とガスシール機構とを併用することで、差圧調整しないときに比べ、反応炉の内外の差圧を極力ゼロに保つことが可能になるうえに、消費されるシールガスの量を大幅に低減することができ、さらに太さの異なるＣＮＴ連続繊維の生産条件に対する許容度が増し、品種変更時の部品交換の頻度を低減することもできる。さらに、通過するＣＮＴと接触する弾性リング等のシール手段に比べ、シール抵抗が少なく、特に素抜けしやすいＣＮＴ連続繊維を取り出す際に有効である。
【００４５】
・液体シール
図７に、シール箱に液体シール機構を設けた態様を例示する。図７において、液体シール機構は、受皿９３に適量の液体９５（水、潤滑剤もしくは後述の分散剤でもよい）を注入する流量調整弁９６と、引き出されるＣＮＴに沿って流れる余剰な液体９５を回収する吸引装置１０１などから構成される。このような液体シール機構においては、液体９５が流量調整弁９６を経由して点滴注入されることにより、受け皿の中心穴と引き出されるＣＮＴとの隙間を塞ぎ、ガスや粉塵等の流出を防ぐことができる。このようなシール機構は、特に配向性の悪いＣＮＴが受皿９３に降下するとき有効な手段であり、液体９５として分散剤を用いることでシール効果とは別に配向性を高めることができ、連続繊維として引き出すときの強度を高めるとともに毛玉の発生を防ぐこともできる。
【００４６】
ここで、液体９５とＣＮＴ連続繊維とが合体して受皿９３から自由落下する速度が実生産時の引出速度より速くなるように、液体９５の粘度や受皿９３の形状を選定し、ＣＮＴ連続繊維の引出抵抗を小さくすることが好ましい。そのため、漏斗形に開いた受皿９３は、シール箱の出口までなめらかに続いていることが好ましい。
【００４７】
また、受皿９３の外周には、シール性を高めるため、弾性部材９３Ｂが配置されていることが好ましい。さらに、液体９５は、受皿９３に溜まる液体の液面下に注入することが好ましい。
【００４８】
なお、ＣＮＴに随伴してシール箱９０から流出する用済み後の液体は、少なくとも２個のしごきガイド１０１Ａにてしごかれ、このガイド間で、走行糸条に対向するように設けた吸引装置１０１にて吸引処理される。
【００４９】
（３）ＣＮＴ連続繊維の引取部４００の装置構成
図１における引取部４００は、例えば、反応炉２００から引き出したＣＮＴ連続繊維に界面活性剤等の油剤を付与する油剤付与器１０と、ＣＮＴ連続繊維を延伸するための延伸ペアロール１１と、単錘駆動のリングツイスタ１２と、ボビン１３等の巻き取り装置などで構成されている。
【００５０】
このような装置において、シール箱から引き出されたＣＮＴ連続繊維が後工程を安定して通過できる引張強度を有している場合、当該ＣＮＴ連続繊維にはまず油剤付与器１０により界面活性剤等の油剤が付与される。油剤を付与することで、ＣＮＴ連続繊維は、直結した延伸、加撚、巻取工程や編織およびＣＮＴ連続繊維を含んだ複合素材製作の後工程を円滑に通過することができる。
【００５１】
油剤が付与されたＣＮＴ連続繊維は、次に延伸ペアロール１１により一定速度で送られながら、ローラ間で所定の繊度に引き伸ばされる。延伸手段としては、延伸仮撚機に使用されるエプロンニップローラやゴムロールによるニップローラ方式の組み合わせでもよく、ニップ圧はローラに対して糸すべりが発生しない力以上が望ましく、延伸倍率はたとえば０．９５〜１０倍とする。反応炉の生産条件だけで所望する繊度のＣＮＴ連続繊維が得られるのであればシングルロールでもよいが、引き出し張力を安定させ、かつ、必要繊度に微調整するためにはペアロールが望ましい。
【００５２】
次に、綿紡績用の単錘駆動のリングツイスタ１２で撚り角度が２０度から７０度程度、望ましくは４０〜５０度となるようにＣＮＴ連続繊維の引張強度を確保しながら加撚して、連続的にボビン１３に巻取る。このとき、ボビンの必要巻形状に応じてリングレール１４の昇降範囲を変更する。なお、撚り角度は、繊維長手方向とＣＮＴ束の方向の交わる角度を言う。また、加撚巻取装置としてはリングツイスタが実績もあり好ましいが、加撚装置と巻取装置を別々に設置しても良い。
【００５３】
ボビン１３等の巻取手段までの糸道には、糸ありセンサー１５を設置し、何らかの異常で糸切れやローラ巻き付きが発生したことを検知することが好ましい。異常が発生したときは、シール箱出口でＣＮＴを吸引して一時貯留し、反応炉での生成工程の定常運転が確保されるようにすることが好ましい。  
【００５４】
一方シール箱から引き出されたＣＮＴ連続繊維が後工程を安定して通過できる引張強度を有していない場合には、引取部４００に図８に示すような加撚巻取装置を設けることが望ましい。
【００５５】
加撚巻取装置５００の構成を説明する。ベース５０２に回転自在に支持された回転台５０３は加撚用可変速モータＭ１で回される。回転台５０３に対しねじで往復運動するように支持されたボビンホルダー５０４は正逆かつ可変速モータＭ２で駆動される。ボビンホルダー５０４はボビン５０５を脱着可能に保持し、可変速モータＭ３にて巻取速度一定になるように巻径の増大に応じて回転数を漸減させるように制御装置５０６で回転制御する。ここで巻径はモータＭ１の軸線上に設けられた糸道中心ガイド５０７の近傍に取り付けた非接触巻厚計５０８で計測した値を用いる。また巻径に応じて可変速モータＭ２のトラバース幅を制御して巻取形状を変えることも出来る。さらに回転台５０３にある各モータやセンサーの動力や信号情報はベース５０２内に設けたスリップリング５０９を通じて制御装置５０６と結ばれている。
【００５６】
そして、この加撚巻取部５００のモータＭ１の回転軸心とシール箱９０の引出口３００の軸心をほぼ同芯に設置することにより、ＣＮＴ連続繊維４０１はモータＭ１で加撚される。このとき、シール機能のある引出口３００の上流には撚りが遡及し、受皿９３に降下しているＣＮＴは分子間力だけでなく撚締効果により引張強度が高められ、撚糸として引出口３００から引き出され、ボビン５０５に巻き取られる。なお、油剤塗布や糸切れの検知などについては上述した態様に準ずる。
【００５７】
２）カーボンナノチューブ連続繊維の製造方法
本発明においては、反応炉内に炭素源と触媒とキャリアガスとを投入し、流動気相ＣＶＤ法によって連続的にカーボンナノチューブを生成し、反応炉から、キャリアガスおよび粉塵を、カーボンナノチューブとは分離して排出するとともに、生成されたカーボンナノチューブを大気雰囲気へと連続的に引き出すことでカーボンナノチューブ連続繊維を得る。以下に、図１図２に示す装置によりＣＮＴ連続繊維を生成する方法を例示的に説明する。
【００５８】
まず、反応炉内に投入する炭素源を触媒と添加物（詳細は後述）と予め混合し、溶液４に調整しておく。なお、複数種の炭素源を用いることで、極細の単層ＣＮＴを高純度で生成することもできる。
【００５９】
また、運転開始前にシール箱９０の透明ドア９７を開いて、図２、図９に示すようなブラシ状の糸掛具９１（詳細は後述）を弾性リング９２と受皿９３に貫通させ、糸掛具９１で降下してくるＣＮＴを捕捉できるように糸掛の準備をしておく。
【００６０】
この状態で反応管２の温度を６００〜１２００°Ｃに維持し、前述の炭素源と触媒と添加物の混合溶液４をマイクロフィーダー５で送り、キャリアガス７とともに、スプレーノズル３にて反応管２内に噴霧注入する。このときキャリアガス７は流量計６で計量され、２重管になっているスプレーノズル３の外管から噴射され、内管からの混合溶液４を霧状にする働きをしている。この結果、反応管２内に注入された炭素源はガス化され、微量混入している微粒子触媒を起点に成長してＣＮＴの単繊維になる。このＣＮＴの単繊維は、キャリアガスとともにガス空間中を移動しながら分子間力で集結してＣＮＴの束に成長し、やがて反応管２の壁面に付着、さらには受皿９３や糸掛具周りに降下堆積する。このように束になって降下してきたＣＮＴが糸掛具９１に密着したことを確認してから、糸掛具９１を、綿菓子を作る要領でＣＮＴの束を捕捉して素抜けしないように撚りながらシール箱９０から引き出し、束が連続して繋がった状態のＣＮＴ（ＣＮＴ連続繊維）を取り出す。このときの撚角度は１０度程度以上が望ましく、反応炉より引き出す速度と後工程の糸かけ時間を考慮し、あらかじめ多めの撚りを与えておくとよい。
【００６１】
シール箱９０から取り出したＣＮＴ連続繊維は、その後、投入材料の量などで決まる生産速度に適した速さで延伸ペアロール１１とリングツイスタ１２に糸掛けし、ボビン１３に巻きつける。引き出したＣＮＴを一旦ボビンに巻きつけた後は、ボビンを回転し続けることで、ＣＮＴを連続的に反応炉２００から引き出すことができ、ＣＮＴ連続繊維を連続的に得ることができる。
【００６２】
ここで、ＣＮＴを反応炉２００から引き出すにあたっては、ＣＮＴ生成の過程で生じる粉塵やキャリアガス、炭素源として投入された物質から生じる未反応ガス等を、カーボンナノチューブとは分離して排出する必要がある。そのため、粉塵とガスを、ＣＮＴの引出口３００とは別に設けられた排出口３０１から排出し、排気管９９、バブラー９８、粉塵微細用フィルター１０２を経て系外へ排出する。なお、バブラー９８は空気の反応炉への逆流を防いでいる。
【００６３】
また、反応炉２００からカーボンナノチューブを大気雰囲気へと引き出す際には、上記したようなシール機構により、反応炉２００と該カーボンナノチューブとの間を気密に保つことが好ましい。各シール機構における作用効果は上述したとおりであるが、図４に示すような回転弾性シール方式を採用するときは、ＣＮＴが糸掛具９１に補足された時を見計らい、モータ５６を回転させ、シール箱内のＣＮＴに撚りを遡及させながら、シール箱からＣＮＴを取り出し、次の工程に糸掛けすることが好ましい。必要回転数は可変速設定でき、撚角は１０度以上とし、後の撚り工程で要求される性能見合いの撚角に追撚することが好ましい。
【００６４】
そして、ボビンが所望サイズになれば、連続的に生産される糸をサクションガンなどに一旦預け、新しいボビンに糸掛けする。
【００６５】
なお、本発明におけるＣＮＴ連続繊維には、ＣＮＴがつながった状態を維持できるのであれば他の成分（例えばＣＮＴに成長しなかった触媒微粒子やフラーレンなど）が混在していてもよいが、現実的には７０重量％以上がＣＮＴで構成されることが好ましい。
【００６６】
３）糸掛具の説明
図９に糸掛具の模式図を示す。糸掛具９１は、反応管２の下方に気密的に係合しているシール箱９０から、生成したＣＮＴを、最初に捕捉し、外に引き出し、巻取工程に糸掛けするものである。糸掛具９１は、柄部９１Ａの先端に芯線９１Ｂがあり、その芯線９１Ｂから複数の小径線９１Ｃが突き出た形となっている。この小径線９１Ｃに生成したＣＮＴが引っ掛かることで、効果的にＣＮＴを捕捉することができる。
【００６７】
小径線９１Ｃには、微粒子状のセラミックを溶射し、表面に微小な鋭い突起面を形成させ、ＣＮＴをより確実に捕捉できるようにすることが好ましい。ただしこの微小な突起は、小径線９１Ｃがシール部を通過する際にシール部に当接する外周部にはない方がより好ましい。  
【００６８】
また、すくなくとも小径線９１Ｃの表面を絶縁材料で構成することも好ましい。絶縁材料で構成すると、摩擦やコロナ放電等の作用により、表面に電荷を帯電させることができ、その結果、導電体であるＣＮＴに誘導電荷を発生させ、静電気力によりＣＮＴを小径線９１Ｃに吸着させやすくすることができる。このとき、芯線９１Ｂ、および柄部９１Ａは導電体で構成し、これを接地しておけば、ＣＮＴの束の一部が芯線９１Ｂに触れることで、ＣＮＴの束全体を接地させることができ、小径線９１Ｃの電荷に対応したＣＮＴの電荷の誘導が確実なものとなり、更に好ましい。
【００６９】
このように絶縁材料の表面に付着させた電荷によりＣＮＴをひきつける方法を用いる場合、ＣＮＴを捕捉する能力が十分あるならば、小径線９１Ｃは必ずしも必要でなく、導電体である芯線９１Ｂの周りに、先端部を残して絶縁材を被服したものを用いても良い。
【００７０】
さらに糸掛具９１のつまみ９４には、生産速度に見合った回転を与えるバッテリとモータを組み込み、作業性を改善することも好ましい。
【００７１】
４）反応炉に投入する材料
（１）炭素源
炭素源としては炭化水素を使用することが好ましく、炭化水素は、後述する触媒や反応促進剤を溶解させる液体が好ましい。このような炭化水素としては、芳香族炭化水素、脂環式炭化水素、長鎖脂肪族炭化水素などが挙げられ、特に、ベンゼン、トルエンが好ましく用いられる。
【００７２】
一方、所望する特性のＣＮＴを生成しやすいように、複数種の炭素源を用いることもできる。複数種の炭素源（上記液体の炭素源に加え、その他の炭素源としてはたとえばエチレン）を使用するときは、図示しないが、上述の主炭素源とは独立して設定可能な計量ラインと投入のためのキャリアガスラインを準備する。
（２）触媒
触媒としては、金属の種類やその形態の違いに特に制限されるものではないが、遷移金属化合物又は遷移金属超微粒子（例えば１ｎｍ程度の金属クラスター）が好ましく用いられる。遷移金属化合物は、反応管内で分解することにより、触媒としての遷移金属粒子を発生することができるものである。
これら遷移金属化合物や遷移金属原子は、反応管内における８００〜１２００°Ｃの温度に維持された反応領域に、気体の状態で供給されるのが好ましく、所定の反応温度にまで昇温される前に、完全に気化することができるものが好適である。
【００７３】
遷移金属原子としては、鉄、ニッケル、コバルト、スカンジウム、チタン、バナジウム、クロム、マンガン等を挙げることができ、中でもより好ましいのは鉄、ニッケル、コバルトである。
【００７４】
遷移金属化合物としては、例えば、有機遷移金属化合物、無機遷移金属化合物等を挙げることができる。有機遷移金属化合物としては、フェロセン、ニッケロセン、コバルトセン、鉄カルボニル、アセチルアセトナート鉄、オレイン酸鉄等を挙げることができ、より好ましくはフェロセンである。無機遷移金属化合物としては塩化鉄などをあげることが出来る。
【００７５】
（３）キャリアガス
希釈剤となるキャリアガスとしては水素が特に好ましいが、生産コストを考えなければ不活性ガス、炭酸ガスでも良い。またキャリアガスが水素のとき、その投入重量は炭素源の１０倍程度が好ましいがこれに限られることはない。
【００７６】
（４）望ましい添加物
本発明の製造方法においては、更に硫黄化合物を添加することが好ましい。硫黄化合物は触媒として好適な遷移金属原子と相互作用して、単層ＣＮＴの生成を促進する作用を有する。このような硫黄化合物としては、有機硫黄化合物、無機硫黄化合物を挙げることができる。有機硫黄化合物としては、例えば、チアナフテン、ベンゾチオフェン、チオフェン等の含硫黄複素環式化合物を挙げることができ、より好ましくはチオフェンである。無機硫黄化合物としては、例えば硫化硫黄などを挙げることが出来る。
【００７７】
５）分散剤
上述したように、液体シールにおいては、受皿の中心穴と引き出されるＣＮＴとの隙間を塞いでキャリアガス等の気体や粉塵等の流出を防ぐため、流量調整弁９６を介して分散剤を点滴注入することも好ましい。ＣＮＴは、反応炉２００からの引き出し時や延伸時、巻き取り時に素抜けせず、より強度の高い連続繊維を製造するため、配向性を高めることが好ましいが、分散剤の作用により、ＣＮＴ間での摩擦係数が下がり、相互にずれやすく、配向し易くなる。その結果、反応炉から引き出し易くなるとともに、太さむらが少なくなるため後工程において加撚しやすく、得られる連続繊維は毛玉の発生が抑えられたものとなる。また、糸が素抜けしたり途中で切れたりすることがないので、工程安定性も高まる。
【００７８】
分散剤としては、ＣＮＴの分散剤として公知である材料から適宜選択して用いることができる。例えば、アルキルアミン塩、４級アンモニウム塩、アルキルベンゼンスルホン酸塩、スルホン酸含有ポリマー、果糖、蔗糖、ポリペプチド、あるいは、セルロース、ヘミセルロース、アミロース、アミロペクチンなどの多糖類およびその誘導体などが用いられる。ただし、上記化合物の多くは絶縁性を示す材料なので、ＣＮＴ連続繊維に対して、できるだけ少量の添加、具体的には１０ｗｔ％以下で用いることが好ましい。
【００７９】
さらに共役系の発達した化合物も分散剤として用いることができる。例えば、共役系重合体があり、ポリチオフェン、ポリチオエニレンビニレン、ポリフェニレンビニレン、ポリ−ｐ−フェニレン、ポリピロール、ポリアニリン、ポリアセチレン、ポリカルバゾール、ポリフルオレン、ポリフラン、ポリインドール系の重合体が挙げられる。これらの重合体は複数種類の共重合したものであってもよく、溶媒への可溶性を付与するために側鎖等にアルキル鎖などの置換基を導入した重合体も好ましく用いられる。
【００８０】
共役系の発達している他の化合物として、ピリジン、キノリン、フェナントロリン、オキサゾール、オキサジアゾールなどの含窒素芳香環を構成単位とするポリヘテロアリール類、アントラセン、ピレン、ナフタセン、ペンタセン、ヘキサセン、ルブレンなどの縮合多環芳香族化合物、フラン、チオフェン、ベンゾチオフェン、ジベンゾフラン、ピリジン、キノリン、フェナントロリン、オキサゾール、オキサジアゾールなどが４個以上連結された化合物、４，４’−ビス（Ｎ−（３−メチルフェニル）−Ｎ−フェニルアミノ）ビフェニルに代表される芳香族アミン誘導体、ビス（Ｎ−アリルカルバゾール）またはビス（Ｎ−アルキルカルバゾール）などのビスカルバゾール誘導体、ピラゾリン誘導体、スチルベン系化合物、ヒドラゾン系化合物、銅フタロシアニンなどの金属フタロシアニン類、銅ポルフィリンなどの金属ポルフィリン類、ジスチリルベンゼン誘導体、アミノスチリル誘導体、芳香族アセチレン誘導体、ナフタレン−１，４，５，８−テトラカルボン酸ジイミド、ペリレン−３，４，９，１０−テトラカルボン酸ジイミドなどの縮合環テトラカルボン酸ジイミド類、メロシアニン、フェノキサジン、ローダミンなどの有機色素、ポルフィリン系化合物などが挙げられる。
【００８１】
またイオン性液体も用いることができる。さらに共役系の発達した化合物や、イオン性液体を用いる場合、これらの化合物は多少の導電性を示す化合物であるので、ＣＮＴ連続繊維に対する添加量は特に問わないが、等量以下であることがより好ましい。
【００８２】
上記の材料は溶媒に溶解して用いることもでき、その場合、沸点が５０〜２５０℃の溶媒が好ましく用いられる。
【００８３】
６）油剤
本発明においては、上述したように、ＣＮＴ生成工程に直結した延伸、加撚、巻取工程や編織およびＣＮＴ糸を含んだ複合素材製作の後工程を円滑に進めるため、反応炉２００から引き出されたＣＮＴ連続繊維に界面活性剤等の油剤を付与することが望ましい。
【００８４】
油剤の種類としては、繊維工業で公知のものを用いることができる。例えば、精製潤滑剤、界面活性剤、鉱物油、ノニオン活性剤、アニオン活性剤、カチオン活性剤、エステル化油、リン酸エステル塩、パラフィンワックス、多価フェノール系樹脂、両性活性剤、シリコーンオイル、アルキルアミド、アミノシリコーン、ウレタン化合物などが挙げられる。
【００８５】
なお、前述したように、分散剤で液体シールしながらＣＮＴを反応炉から引き出す場合には、上述したような油剤付与方法では付着むらなど不都合なことが起こる可能性があるので、これを用いず、綿紡績工業で使用されるワックスで同様の効果を発現させることが好ましい。ワックスを用いる場合には、回転可能に支持される円柱形状のワックスを用い、その端面に連続繊維を接触させながら走行すればよい。
【産業上の利用可能性】
【００８６】
本発明によれば、ＣＮＴを反応炉内で生成させるとともに、可燃性のキャリアガス等や人体に有害とみられる微少粉塵を分離してＣＮＴを引き出すことで、従来の炭素繊維よりも軽量・高強度・高伝導度となる工業材料としてのＣＮＴ連続繊維を、安全性を確保して効率的かつ安価に大量生産できる。かかるＣＮＴ連続繊維は、例えば軽量導線（軽量モータ、発電機）、軽量導電ケーブル（送電線、深海ケーブル等）に適用することができる。
【図面の簡単な説明】
【００８７】
【図１】本発明の一実施形態を示すＣＮＴ連続繊維の製造装置の概略図である。
【図２】弾性部材によるシール機構の断面図である
【図３】チョークシールを採用したシール機構の断面図である。
【図４】回転弾性シールを採用したシール機構の断面図である。
【図５】ラビリンスシールを採用したシール機構の断面図である。
【図６】同圧シールを採用したシール機構の断面図である。
【図７】液体シールを採用したシール機構の断面図である。
【図８】加撚巻取装置の概略図である。
【図９】糸掛具の概略図である。
【符号の説明】
【００８８】
１  電気炉
２  反応管
３  スプレーノズル
４  混合溶液
５  マイクロフィーダー
６  キャリアガス流量計
７  キャリアガス
１０  油剤付与器
１１  延伸ペアロール
１２  リングツイスタ
１３  ボビン
１４  リングレール
１５  糸ありセンサー
５１  ハウジング
５２  中空軸
５３  透明カバー
５４  Ｏリング
５５  軸受
５６  可変速モータ
５７  弾性シール
５８  パイプ
５９  ロータリージョイント
６１  ラビリンスシール
６１Ａ  円筒
６２  差圧計
６３  吸引ポンプ
６４  演算手段
６６  バイパス通路
６７  ラビリンスシール管
９０  シール箱
９１  糸掛具
９２  弾性リング
９２Ａ  チョークシール
９２Ｂ  空気圧精密調整機構
９２Ｃ  加圧空気供給手段
９３  受皿
９３Ｂ  弾性部材
９４  つまみ
９５  液体（水、潤滑剤もしくは分散剤）
９６  流量調整弁
９７  透明ドア
９８  バブラー
９９  排気管
１００  ガス投入管
１０１  吸引装置
１０１Ａ  しごきガイド
１０２  微細粉塵用フィルター
１９２、１９２Ａ  外側環状部
１９３、１９３Ａ  内側環状部
１９４、１９４Ａ  空洞
２００  反応炉
３００  引出口
３０１  排出口
４００  カーボンナノチューブ連続繊維の引取部
４０１  カーボンナノチューブ連続繊維
５００  加撚巻取装置
５０２  ベース
５０３  回転台
５０４  ボビンホルダー
５０５  ボビン
５０６  制御装置
５０７  糸道中心ガイド
５０８  非接触巻厚計
５０９  スリップリング
【図１】
2010065339.tif 000003
【図２】
2010065339.tif 000004
【図３】
2010065339.tif 000005
【図４】
2010065339.tif 000006
【図５】
2010065339.tif 000007
【図６】
2010065339.tif 000008
【図７】
2010065339.tif 000009
【図８】
2010065339.tif 000010
【図９】
2010065339.tif 000011